熱収縮フィルムをロール上に巻き重ねた円筒体と、前記熱収縮フィルムの端部を基準として、少なくとも一部が前記熱収縮フィルムを巻き重ねた部分の前記円筒体の所定の位置に設けられたマーカーとを有し、少なくとも前記マーカーの一部は、前記熱収縮フィルムが熱収縮を起こす熱を外部より受けた際に露出することを特徴とするロール状熱収縮フィルム。請求項1に記載の熱収縮フィルムの表面にインク受容層を設けてなるロール状インクジェット記録可能熱収縮フィルム。熱収縮インクジェット記録媒体が前記したように高温に曝されて使用できない状態であることが、包装を開いたときに簡単に判別できるようにすることが求められていた。これが本発明の課題である。上記課題は、下記の発明によって解決する。発明1熱収縮フィルムをロール上に巻き重ねた円筒体と、前記熱収縮フィルムの端部を基準として、少なくとも一部が前記熱収縮フィルムを巻き重ねた部分の前記円筒体の所定の位置に設けられたマーカーとを有し、少なくとも前記マーカーの一部は、前記熱収縮フィルムが熱収縮を起こす熱を外部より受けた際に露出することを特徴とするロール状熱収縮フィルム。発明2発明1において熱収縮フィルムの表面にインク受容層を設けてなるロール状インクジェット記録可能熱収縮フィルム。本発明によれば、熱収縮インクジェット記録媒体が高温に曝されて使用できない状態であることが、包装を開いたときに簡単に判別できるようになる。本発明は、熱収縮を受けない状態の熱収縮インクジェット記録媒体を芯となる円筒体に巻き重ねたときの芯の端を基準としてマーカーをつける。所定の位置はマーカーから得たい情報によって決定される。例えば、保存中に熱収縮を受ける雰囲気に全く包まれていなかったことを知るにはマーカーは上記インクジェット記録媒体の端の位置、すなわち端から0mmが所定の位置となる図1参照。また少々の熱収縮は問題ないと言えるとき、例えば24インチ610mmロールの場合で使熱収縮率が0.5までは実用可能と設定するときは、両端のそれぞれの端から1.5mm内側に入ったところが所定の位置となり、そこにマーカーをつけることにより、マーカーがロールの下から見えていない限り使用可能と判断できる図3A参照。本発明の芯となる円筒体は、所謂、中空の筒や管に限るものではなく、薄いフィルムを巻き重ねる際の巻き芯となりうる形状であればなんでも良い。即ち、円柱でもよいし、5角形以上の多角柱でも構わない。製造時や輸送時の巻きズレを考慮するときは、片方の端部にのみ、マーカーをつけることでも本発明の目的は達成される。また一方の芯の端を基準とした場合、基準とした端の部分を固定することにより、反対側の端のみが収縮することになる。端部における固定方法は、ロール状の熱収縮フィルムの端部に接着剤、接着テープの貼り付ける等、固定できる方法であればなんでも良い。また、マーカーとして目盛を設ける方法もある。この場合は所定の位置にマーカーが複数並んでいることになる。マーカーは人が目印として認識できるものなら何でもよい。色がついた線が描かれていてもよいし、芯に切り込みのような物理的印が刻まれていてもよい。また、紙や目盛のついた紙をはりつけてもよいし、輸送時や収縮時に動いてしまうものでなければただ挟んでおくだけでもよい。本発明に用いられる熱収縮性基材とは、加熱により収縮する性能を有するものをいい、例えばポリエチレンまたはポリプロピレン等のオレフィン樹脂、塩化ビニル樹脂、塩化ビニリデン樹脂、ポリスチレン樹脂、ポリエステル樹脂、ポリアミド樹脂、ナイロン樹脂その他の樹脂からなるプラスチックフィルムを少なくとも一軸方向に延伸してなるものが挙げられる。二軸方向に延伸したものでもよい。熱収縮性基材の厚みとしては特に制限はないが、10~300μm程度が好適である。熱収縮性基材の加熱収縮率は、熱収縮性基材を80°Cの熱風中で10秒間収縮させたときに5~80程度であることが好ましく、30~60程度であることがより好ましい。本発明におけるインク受容層は、例えば、ポリアミド、ポリアクリルアミド、ポリビニルピロリドン、ポリエチレンイミン、ポリビニルピリジウムハライド、メラミン樹脂、ポリウレタン、カルボキシメチルセルロース、ヒドロキシエチルセルロース、ヒドロキシメチルセルロース、ポリビニルアセタール、ポリビニルアルコール、ポリエステル、ポリアクリル酸ナトリウム等の親水性合成高分子やゼラチン、でんぷん、セルロース誘導体セルロース、カゼイン、キチン、キトサン等の親水性天然高分子、ポリエチレンオキサイドやその共重合体等の高吸収性樹脂、塩化ビニル-酢酸ビニル共重合体、塩化ビニル-塩化ビニリデン共重合体、アクリル系樹脂、エポキシ系樹脂、ポリカーボネート系樹脂、フェノール系樹脂等から形成されたものが使用できる。なかでも、インク吸収性、耐水性、透明性のよいインク受容層を作成することで知られているウレタンやアクリルなどの分散樹脂の使用が好ましく、またウレタンまたはアクリルなどの分散樹脂をカルボジイミドで架橋させたものも更に好ましく使用できる。特に、樹脂としてウレタン樹脂が広く使われている。実施例1記録媒体の作成基材として厚み50μmの熱収縮性PETフィルム東洋紡績スペースクリーンの片面に下記組成のインク受容層を乾燥膜厚20μmになるように塗布した。<インク受容層形成組成物>ポリエーテル系ウレタン樹脂第一工業製薬株式会社スーパーフレックス600固形分2572質量部アクリルスチレン共重合樹脂中央理化工業株式会社リカボンドFK820固形分3924質量部オキサゾリン基を有する水溶性ポリマー固形分4005質量部アクリル系の水溶性自己乳化型エポキシ硬化剤として、メタクリル酸アクリル酸ブチルメタクリル酸メチルスチレン共重合物とポリエチレンイミンのグラフト化物の塩化水素中和物固形分4935質量部保存試験この熱収縮インクジェット記録媒体を幅24インチに裁断し、図1にあるように両端のそれぞれの端に幅1.5mmの赤いマーカーをつけたロールに巻き重ねた図1および図2A参照。この熱収縮インクジェット記録媒体を巻き重ねたロールを40°Cの雰囲気の中に550時間約23日間置いたものをみると、図2Bのごとくに赤いマーカーの内側の端が見えており自然収縮が0.5起きたと判断できる。